소나무 를 원료 로 한 크래프트 펄프 에서 α - 셀룰로오스 가 97 ％, 고유 점도 가 720 ml / g , 길 이 평균 섬유 길이 가 2 . 6 mm 인 시트 상 펄프 를 40 ℃ 의 49 질량 ％ NaOH 수용액 에 50 초간 침지 한 후 , 압착 함 으로써 잉여 의 49 질량 ％ NaOH 수용액 을 제거 하 여 , 알칼리 셀룰로오스 를 얻 었 다 . 침지 공정 에서 의 49 질량 ％ NaOH 수용액 / 펄프 중 의 고체 성분 의 질량비 는 200 이 었 다 . 또한 , 얻 어 진 알칼리 셀룰로오스 의 NaOH 성분 / 펄프 중 의 고체 성분 의 질량비 는 1 . 49 였 다 .